(57)【要約】    【課題】      防水工事を迅速に完了することができ、硬化時間等を必要としない組立式防水構造及び組立式防水工法を提供すること。    【解決手段】  組立式防水構造は、下地１１０の上に設けられた複数の下地用シート１２１、１２２を有する下地用シート層１２０と、下地用シート層１２０の上に設けられた複数の硬質シート１３１、１３２を有する硬質シート層１３０と、硬質シート層１３０の上に設けられた複数のカバー用シート１４１、１４２を有するカバー用シート層１４０とを有する。下地用シート層１２０、硬質シート層１３０、及びカバー用シート層１４０は順次積層されて３重積層構造を形成し、各層では、各シートが上下左右方向に規則正しく配列されて一つの防水膜又は保護膜を形成する。  【選択図】      図１
2005194871.tif 000002
【特許請求の範囲】
【請求項１】
下地の上に設けられた複数の下地用シートを有する下地用シート層と、
前記下地用シート層の上に設けられた複数の硬質シートを有する硬質シート層と、
前記硬質シート層の上に設けられた複数のカバー用シートを有するカバー用シート層と、
を有することを特徴とする組立式防水構造。
【請求項２】
前記下地用シート及び前記カバー用シートは、ゴムアスファルトシートである、ことを特徴とする請求項１記載の組立式防水構造。
【請求項３】
前記下地用シート及び前記カバー用シートは、それぞれ、同一の層において、融着により部分的に結合されている、ことを特徴とする請求項１記載の組立式防水構造。
【請求項４】
前記硬質シートは、隣接する他の硬質シートと部分的に重なっている、ことを特徴とする請求項１記載の組立式防水構造。
【請求項５】
前記硬質シートの結合部分は、上下にそれぞれ隣接する前記下地用シート及び前記カバー用シートによって重ねられている、ことを特徴とする請求項１記載の組立式防水構造。
【請求項６】
前記硬質シートの結合部分には接着テープが設けられ、前記硬質シートは前記接着テープによって結合されている、ことを特徴とする請求項１記載の組立式防水構造。
【請求項７】
前記硬質シートは、金属、ＰＶＣ又は紙でできた基本ボードと、前記基本ボードの上に形成された保護コーティング部とを有し、前記保護コーティング部は、防水性、耐食性、耐根性又は耐薬品性の特性を有する、ことを特徴とする請求項１記載の組立式防水構造。
【請求項８】
前記保護コーティング部は、前記基本ボードの上に形成された塗料層と、前記塗料層の上に形成されたＣｏ−ポリエステル層と、前記Ｃｏ−ポリエステル層の上に形成されたＲ−ポリエステル層とを有する、ことを特徴とする請求項７記載の組立式防水構造。
【請求項９】
下地の上に、複数の下地用シートを有する下地用シート層を形成するステップと、
前記下地用シート層の上に、複数の硬質シートを有する硬質シート層を形成するステップと、
前記硬質シート層の上に、複数のカバー用シートを有するカバー用シート層を形成するステップと、
を有することを特徴とする組立式防水工法。
【請求項１０】
前記下地用シート及び前記カバー用シートとしてゴムアスファルトシートを用いる、ことを特徴とする請求項９記載の組立式防水工法。
【請求項１１】
前記下地用シート層を形成するステップ及び前記カバー用シート層を形成するステップでは、それぞれ、前記ゴムアスファルトシートを相互に部分的に重ね合わせ、融着により前記ゴムアスファルトシートの結合部分を固定する、ことを特徴とする請求項１０記載の組立式防水工法。
【請求項１２】
前記硬質シートの結合部分は、上下にそれぞれ隣接する前記下地用シート及び前記カバー用シートによって重ねられる、ことを特徴とする請求項９記載の組立式防水工法。
【請求項１３】
前記硬質シートの結合部分に接着テープを設け、前記接着テープによって前記硬質シートを結合する、ことを特徴とする請求項９記載の組立式防水工法。
【請求項１４】
前記硬質シート層を形成するステップでは、金属、ＰＶＣ又は紙でできた基本ボードを設け、前記基本ボードの上に設けられる塗料層と、前記塗料層の上に設けられるＣｏ−ポリエステル層と、前記Ｃｏ−ポリエステル層の上に設けられるＲ−ポリエステル層とを順次コーティングして前記硬質シートを形成し、前記コーティング処理された硬質シートを前記下地用シート層の上で相互に部分的に重ね合わせる、ことを特徴とする請求項９記載の組立式防水工法。
【請求項１５】
下地の上に設けられた複数の下地用シートを有する下地用シート層と、
前記下地用シート層の上に設けられた複数の硬質シートを有する硬質シート層と、
前記硬質シートの結合部分に取り付けられた結合用テープと、
前記結合用テープの上に取り付けられた第１の防水テープと、
を有することを特徴とする組立式防水構造。
【請求項１６】
前記下地用シートは、ゴムアスファルトシートであり、融着により部分的に結合されている、ことを特徴とする請求項１５記載の組立式防水構造。
【請求項１７】
前記硬質シートは、金属、ＰＶＣ又は紙でできた基本ボードと、前記基本ボードの上に形成された保護コーティング部とを有し、前記保護コーティング部は、防水性、耐食性、耐根性又は耐薬品性の特性を有する、ことを特徴とする請求項１５記載の組立式防水構造。
【請求項１８】
前記保護コーティング部は、前記基本ボードの上に形成された塗料層と、前記塗料層の上に形成されたＣｏ−ポリエステル層と、前記Ｃｏ−ポリエステル層の上に形成されたＲ−ポリエステル層とを有する、ことを特徴とする請求項１７記載の組立式防水構造。
【請求項１９】
隣接する前記硬質シートの間には、前記硬質シート間への水分の浸透を防止するためのシール材が挿入されている、ことを特徴とする請求項１５記載の組立式防水構造。
【請求項２０】
前記結合用テープは、粘着式フォームテープである、ことを特徴とする請求項１５記載の組立式防水構造。
【請求項２１】
前記第１の防水テープを覆う第２の防水テープをさらに有する、ことを特徴とする請求項１５記載の組立式防水構造。
【請求項２２】
下地の上に、複数の下地用シートを有する下地用シート層を形成するステップと、
前記下地用シート層の上に、複数の硬質シートを有する硬質シート層を形成するステップと、
前記硬質シートの結合部分に結合用テープを取り付けるステップと、
前記硬質シートの結合部分に沿って前記結合用テープの上に第１の防水テープを取り付けるステップと、
を有することを特徴とする組立式防水工法。
【請求項２３】
前記下地用シートとしてゴムアスファルトシートを用いる、ことを特徴とする請求項２２記載の組立式防水工法。
【請求項２４】
前記下地用シートを形成するステップでは、前記ゴムアスファルトシートを相互に部分的に重ね合わせ、融着により前記ゴムアスファルトシートの結合部分を固定する、ことを特徴とする請求項２２記載の組立式防水工法。
【請求項２５】
前記硬質シートの結合部分において隣接する前記硬質シートの間にシール材を挿入するステップをさらに有する、ことを特徴とする請求項２２記載の組立式防水工法。
【請求項２６】
前記硬質シート層を形成するステップでは、金属、ＰＶＣ又は紙でできた基本ボードを設け、前記基本ボードの上に設けられる塗料層と、前記塗料層の上に設けられるＣｏ−ポリエステル層と、前記Ｃｏ−ポリエステル層の上に設けられるＲ−ポリエステル層とを順次コーティングして前記硬質シートを形成し、前記コーティング処理された硬質シートを前記下地用シート層の上で相互に部分的に重ね合わせる、ことを特徴とする請求項２２記載の組立式防水工法。
【請求項２７】
前記第１の防水テープを取り付けた後、前記硬質シートの結合部分に沿って前記第１の防水テープの上に第２の防水テープを取り付けるステップをさらに有する、ことを特徴とする請求項２２記載の組立式防水工法。
【発明の詳細な説明】
【技術分野】
【０００１】
本発明は、建物の防水に関し、より詳しくは、現場での配合過程や長時間の硬化過程を必要としない組立式防水構造及び組立式防水工法に関する。
【背景技術】
【０００２】
建物の防水とは、建物内へ雨水が漏れることを防ぎ、入り込んだ雨水を処理するための処理方法を意味する。建物の防水は、広義では、建物の屋根面と外壁面の全体に対する防水を含むが、一般には屋根の端部(軒先)、溝、パラペット(又は欄干)が立っている場所と天井、壁のドア又は窓辺等の雨水が漏れやすい部分の処理をいう。
【０００３】
建設産業分野での目覚しい発展につれて、高速道路、高速鉄道、高層ビル、国際空港、地下鉄、超大型運動競技場等のような大規模建設が進められている。しかし、このような経済成長と共に立てられた多くの構造物が、その真価を発揮する前に、ひび割れと漏水の問題のため補修／補強を行わなければならない場合が多くあった。この補修／補強には、初期工事費以上の費用が投入されるにも拘らず、完全な補修が難しいため、再漏水による繰返しの補修が必要となる点において多大な損失を発生させてしまう。
【０００４】
このような部分のうち、特に、 道路面、橋梁上面、屋上面、屋根面及び壁面は、雨水等が集中的に浸透しやすいため、特殊の防水処理を施さなければならない。コンクリート構造物において、屋上等は、外部環境に直接さらされる最悪の条件下にあるため、現在、多様な防水材料があるにも拘らず、実際に、屋上等に適用される防水材料は一部に限られている。また、防水材料の特性のみならず、下地層の状態及び外部環境要件に応じて防水材の性能が決められている。例えば、下地面の含水率が高いと、防水材が下地層に付着されてから材料の性能を発揮するのに悪影響を及ぼし、施工後の気化する水蒸気の圧力により、防水材と下地層との間にエアポケットが生じてしまって、防水層において破れ又は破断等を引き起こすおそれがあった。
【０００５】
このように、防水工事後、補修／補強が必要な場合があるが、その原因は、下地の構造によるもの、防水材料によるもの、施工者の熟練度によるもの、及び設計不良によるものに大別されている。
【０００６】
一旦、下地の構造によるものとして、構造体が収縮又は膨張することによりひび割れが発生してしまうことがある。また、下地層を完全に乾燥させず、下地層に水分が残るようになり、残された水分が水蒸気に変化して防水層を局部的に膨らませ、疲労した部分を破損させてしまうことがあった。これによって、コンクリートの収縮膨張率を大きくし、温度等による挙動発生の際にパラペットと屋上スラブとの間のひび割れを発生させることがある。
【０００７】
防水工事の瑕疵は、防水材料により発生することもある。防水層が、下地のひび割れに対する抵抗性が弱く、又は膨れや疲労に弱い材料の場合は、防水工事の瑕疵が多く発生してしまう。例えば、油性材料は、防水層の断熱性が確保されない場合は、耐久性や耐候性に劣る可能性がある。
【０００８】
また、従来の防水工事での瑕疵は、施工者に対する依存度が高い。塗膜防水の際に、材料間の配合比を正確に守らず、又は十分な硬化時間を与えなければ欠陥になってしまうことがある。
【０００９】
特に、作業者は、防水工事の重要性を十分に認識して精密施工を行わなければならないにも拘らず、施工品質に対する作業者の認識不足のため欠陥工事となるおそれがあり、現実的に防水工事の安価な単価によって、高品質の装備、技工の確保等が難しいので、防水工事において欠陥施工を克服することは容易ではない。
【００１０】
勿論、防水工事設計段階でも、防水すべき部位の必要な環境要件を考慮せず、又は材料に対する物性管理の粗忽、ジョイント及びドレーンの位置等のように詳細な設計を省略した場合に防水工事の瑕疵が発生することもある。
【００１１】
しかも、最近、屋上に庭園を造る緑化事業の進行に伴い、屋根又は屋上への防水処理についての関心が高まっている。屋上は、都市が高層・高密度化するほど、上層部から見下ろされる景観の重要性、生態的な側面における空気浄化、騒音吸収、及び輻射熱の減少、都市の熱島化防止等の様々な重要な意味を有しており、今まで理解不足により放置され、捨てられていた屋上空間に対する緑化システムが積極的に開発されている趨勢である。
【００１２】
このような屋上の緑化において、防水層は、緑化システムの下部構成要素である建築物の外皮を取り囲む部分であり、上部構成要素である植栽基盤と植生層に問題がなくても、防水層が漏水を防ぐ機能を果たさなければ、庭園等を基礎から設置し直さなければならないという大きな問題が発生する。
【発明の開示】
【発明が解決しようとする課題】
【００１３】
本発明は、上記問題点に鑑みなされたものであり、建築物の耐久性を増進させるための防水構造及び防水工法を提供することを目的とする。
【００１４】
また、完全乾式工法を用いることにより、迅速に防水工事を完了することができ、硬化時間が必要ない防水構造及び防水工法を提供することを他の目的とする。
【００１５】
また、廃資材及び産業副産物等をリサイクルして使用することができる環境に優しい防水構造及び防水工法を提供することをさらに他の目的とする。
【００１６】
また、施工者の熟練度に大きく依存せず、簡単な指示と要領だけあれば、一般施工者も瑕疵なく良質の防水工事を完了することができる防水構造及び防水工法を提供することをさらに他の目的とする。
【００１７】
また、本発明は、屋上緑化システムに用いられた既存の防水構造及び防水工法が有する漏水発生と作業の非効率性等のような諸般の問題点を解決するために開発されたものであり、屋上の床部であるコンクリートスラブの挙動によって発生するひび割れによる漏水を遮断し、上部植栽のために防水層に発生し得る漏水現象を遮断することができる完全乾式の防水構造及び防水工法を提供することをさらに他の目的とする。
【課題を解決するための手段】
【００１８】
上記の目的を達成するため、本発明に係る組立式防水構造は、下地の上に設けられた複数の下地用シートを有する下地用シート層と、前記下地用シート層の上に設けられた複数の硬質シートを有する硬質シート層と、前記硬質シート層の上に設けられた複数のカバー用シートを有するカバー用シート層とを有する。下地用シート層、硬質シート層、及びカバー用シート層は順次積層されて３重積層構造を形成し、各層では、各シートが上下左右方向に規則正しく配列されて一つの防水膜又は保護膜を形成する。
【００１９】
従来の防水工事では、塗膜防水層を形成するために、液相の防水液を工事対象となる屋上の全面に塗布し、２〜３日間乾燥させなければならなかった。また、アスファルト層を形成するために、２００〜３００℃の温度でアスファルトを溶融させなければならず、アスファルトの塗布後も、数時間の間アスファルトの乾燥を待たなければならなかった。
【００２０】
しかし、本発明による防水構造では、下地用シート層、硬質シート層、及びカバー用シート層はそれぞれ複数のシートからなり、施工者は施工前に既に作られた下地用シート、硬質シート、及びカバー用シートを順次配列することにより、３層の防水構造を形成することができる。
【００２１】
下地用シート及びカバー用シートとしては、例えば、ゴムアスファルトシートが用いられ、また、硬質シートとしては、例えば、保護コーティング部が塗布された金属ボード、ＰＶＣボード又は紙ボード等が用いられてもよい。屋上の下地面上に、ゴムアスファルトシート−硬質シート−ゴムアスファルトシートで構成された３層の防水層を形成することにより、コンクリートスラブの挙動により発生するひび割れによる漏水を遮断し、上部植栽により防水層に発生し得る漏水現象を遮断することができるだけでなく、完全乾式防水工法として作業の効率性を増大させることができ、予め製作されたシートを並んで配列する過程により、それぞれの層構造を形成することができるので、若干の注意事項及び要領の熟知でも良質の防水効果が得られる。
【００２２】
また、本発明に係る組立式防水構造は、下地の上に設けられた複数の下地用シートを有する下地用シート層と、前記下地用シート層の上に設けられた複数の硬質シートを有する硬質シート層と、前記硬質シートの結合部分に取り付けられた結合用テープと、前記結合用テープの上に取り付けられた第１の防水テープとを有する。下地用シート層及び硬質シート層は順次積層された積層構造を形成し、各層では、シートが上下左右方向に規則正しく配列され組み立てられて一つの防水膜又は保護膜を形成する。
【００２３】
また、前記下地用シート層及び硬質シート層は、複数のシートで構成され、施工者は、施工前に既に製作されている下地用シート又は硬質用シートを順次配列することにより、高度の熟練度なしでも容易に下地用シート層及び硬質シート層を形成することができる。
【００２４】
下地用シートとしては、例えば、アスファルトシートが用いられ、また、硬質シートとしては、例えば、保護コーティング部が塗布された金属ボード、ＰＶＣボード又は紙ボード等が用いられてもよい。ここで、保護コーティング部は、前記ボード上に順次積層された塗料層、Ｃｏ−ポリエステル層、及びＲ−ポリエステル層を含むことにより、防水性は勿論のこと、耐食性、耐根性、及び耐薬品性の特性を有することができる。
【００２５】
硬質シートの結合部分には結合用テープが付着され、硬質シートの端部を接着して結合し、結合用テープは、弾性を有するアクリルフォームの素材で構成され、隣接する硬質シートを結合させて収縮膨張を制御し、結合部分を保護するだけでなく、フォームテープの自己復元力で空隙を埋めて漏水を遮断することもできる。
【００２６】
結合用テープの上には第１の防水テープが付着される。第１の防水テープは、１次的に結合用テープ上に付着されて結合用テープを保護し、２次的に水の浸入経路を長く延長することにより、漏水遮断の効果を高めることができる。場合によって、第２又は第３の防水テープを用いることにより、さらにテープを保護し、防水効果を改善させることができる。
【００２７】
また、結合用テープを付着する前に、硬質シートの結合部分に例えば水膨張ゴム止水材のようなシール材を挿入することにより、防水効果をさらに向上させることができる。シール材としては、シリコンなどの各種のゴム材質を選択できるが、特に、水膨張ゴム止水材は、硬質シートの収縮膨張による挙動を吸収することができ、硬質シート間に漏水が発生することを防止することができる。
【発明の効果】
【００２８】
本発明によれば、本発明の組立式防水構造及び組立式防水工法は建築物の耐久性を増進するためのものであって、完全乾式工法を用いることにより、防水工事を迅速に完了することができ、硬化時間等を必要としない。
【００２９】
また、ゴムアスファルトシート、ポリエステル系列のフィルム等のように廃資材と産業副産物等をリサイクルした材料を用いることにより、環境汚染を予防することができる。
【００３０】
また、防水工法自体が施工者の熟練度に大きく依存しないので、簡単な指示、要領と経験だけあれば、一般の施工者も瑕疵なく良質の防水工事を完了することができ、施工の品質も均一に維持することができる。
【００３１】
また、本発明の組立式防水構造及び組立式防水工法は屋上緑化システムに用いられた既存の防水構造及び防水工法が有する漏水の発生と作業の非効率性等の諸般の問題点を解決するために開発されたものであり、屋上の床部であるコンクリートスラブの挙動により発生するひび割れによる漏水を遮断し、上部植栽により防水層に発生し得る漏水現象を遮断することができる。
【発明を実施するための最良の形態】
【００３２】
以下、本発明の好ましい実施の形態について、添付図面を参照して詳細に説明する。しかし、本発明が下記の実施の形態によって限定又は制限されるわけではない。
【００３３】
（実施の形態１）
図１は、本発明の実施の形態１に係る組立式防水構造及び防水工法を説明するための部分断面図であり、図２は、図１のＸ部分を拡大して示した拡大断面図である。
【００３４】
図１と図２を参照して、実施の形態１による組立式防水構造１００は、下地面１１０上に積層構造を形成し、その積層構造は、下地用シート層１２０と、硬質シート層１３０と、カバー用シート層１４０とを有している。下地面１１０は、コンクリートスラブであって、例えば、屋上面、屋根面又は壁面等がこれに該当し、道路面及び橋梁上面もこれに該当するといえる。
【００３５】
下地用シート層１２０は、下地面１１０上に設けられ、ゴムアスファルトシートである下地用シート１２１、１２２が、整えられた下地面１１０上に順次重ねられた状態で積層されている。本実施の形態によると、下地用シート１２１、１２２は、約１０００ｍｍの幅で下地面１１０上に積層され、約３０〜５０ｍｍが重ねられるように順次積層されている。
【００３６】
下地用シートの結合部分Ｉは、熱融着により相互に密着されていてもよい。硬質シート１３１、１３２が金属材質で構成されている場合、硬質シート１３１、１３２の背面には引っ掻きが発生し、硬質シート１３１、１３２の背面が腐食することがある。しかし、下地用シート１２１、１２２が硬質シート１３１、１３２の背面に押し付けられることにより、硬質シート１３１、１３２の背面が腐食することを遮断することができる。また、ナイフブロックとディスク等を用いて下地用面１１０に下地用シート１２１、１２２を固定させることができるが、このとき、硬質シート１３１、１３２と下地用シート１２１、１２２を完全に接着させることにより、風圧による破損に対しても対処することができる。
【００３７】
下地用シート層１２０は、下地面１１０の処理を単純化させ、作業により発生し得る引っ掻きに対して硬質シート１３１、１３２の腐食を防ぐことができ、硬質シート１３１、１３２をスムーズに支持することにより、歩行感覚をソフトに切り替えることができる。
【００３８】
また、下方の下地用シート層１２０上に金属板を有する硬質シート１３１、１３２を用いる場合、水分等が硬質シート１３１、１３２の下部に結露することにより、金属板を腐食させることもあるが、ゴムアスファルトシートである下地用シート１２１、１２２に硬質シート１３１、１３２が密接して付着することにより、金属板の腐食を防ぐことができる。また、主な防水層となる硬質シート１３１、１３２は、下地用シート１２１、１２２の冬季の破損に対しても保護することができる。勿論、軟質材料であるゴムアスファルトは、周囲環境の影響を多く受けるが、硬質シート１３１、１３２、またこのような下地用シート１２１、１２２の短所を補完してより確実かつ安定的な防水効果が得られる。
【００３９】
下地用シート層１２０上には、硬質シート層１３０が設けられ、硬質シート層１３０は、複数の硬質シート１３１、１３２で構成されている。硬質シート１３１、１３２は基本ボード１３３と保護コーティング部で構成されている。基本ボード１３３は、金属板、ＰＶＣ、紙等で構成され、保護コーティング部は、塗料層１３４と、非結晶状態のＣｏ−コポリエステルフィルム１３５と、結晶状態のＲ−ポリエステルフィルム１３６との積層構造で形成されている。硬質シート層１３０は、硬質シート１３１、１３２を前後左右に配置するとともに、下地用シート層１２０上に積層され、硬質シート１３１、１３２の結合部分は接着テープ１３９により結合されている。なお、基本ボード１３３は高強度材料であって、施工過程で防水層に外部からの衝撃があっても、容易に破損しない。
【００４０】
上述したように、従来の合成高分子シートを用いる場合、防水材料が優れた伸び率、引張強度及び接着強度を有していても、破れやすく、太陽熱により変色され、結合部分が剥離しやすく、下地面に含まれた水分により防水層が膨れてしまう等の問題点が発生することもある。
【００４１】
また、従来の塗膜防水を用いる場合、有機質系と無機質系のいずれも下地面の含水量によって硬化の程度が不良になり、水蒸気圧による膨れ、コンクリートの挙動による防水層のひび割れ等の問題があった。これを解決するために、シートと塗膜を共に用いた複合防水工法が開示されているが、依然として下地面−シート−塗膜間における熱膨張の程度が異なり、ひび割れ、膨れ等の問題が解決されなかった。
【００４２】
しかし、本実施の形態による硬質シート１３１、１３２は、高強度材料として施工過程で防水層に外部からの衝撃があっても容易に破損せず、その上に庭園を造っても植栽された木に対する耐根性に優れるため、屋上緑化システムの耐久性が得られる。
【００４３】
Ｃｏ−ポリエステルフィルム１３５とＲ−ポリエステルフィルム１３６で構成されたポリエステルフィルムに熱を加えると、Ｃｏ−ポリエステルフィルム１３５の領域で強い接着力が生じ、これを特殊に製造されたポリエステル系列の塗料層１３４にラミネートすると、高光沢、高加工性の優れた耐薬品性を有したラミネートフィルムとなる。また、ラミネートフィルムに模様や図案を表現することにより硬質シート１３１、１３２のデザインを多様に変更することができるが、このときＣｏ−ポリエステルフィルム１３５と塗料層１３４との間に印刷層を設けることにより多様なデザインの表現が可能となる。
【００４４】
なお、本実施の形態の変更例として、ポリエステル系列でなく、ＰＶＣ系列その他の合成樹脂系列のフィルムを使用することもできるが、ＰＶＣ系列の場合、環境ホルモンの問題があるため、より注意深く処理しなければならない。
【００４５】
図１に戻って、硬質シート１３１、１３２は、その幅が約１５００〜１６５０ｍｍであり、硬質シート１３１、１３２の結合部分は、約３０ｍｍの幅で接着される。硬質シート１３１、１３２で重なり合う結合部分には、自己粘着式接着テープ１３９が用いられ、この接着テープ１３９は、アクリルを基材として高強度材料である硬質シート１３１、１３２を互いに結合して一体化し、所定の弾性を有して硬質シート１３１、１３２の収縮膨張を制御し、下部の下地用シート層１２０を保護する役割をする。
【００４６】
また、外部の衝撃に対し厚さのある接着テープ１３９の特殊な自己復元力で、これら硬質シート１３１、１３２を収縮してその空隙を埋めることにより、発生し得る漏水を構造的に遮断する効果を有する。
【００４７】
硬質シート層１３０の上部には、カバー用シート層１４０が設けられている。カバー用シート層１４０を構成するカバー用シート１４１、１４２は、下地用シート１２１、１２２と同一のゴムアスファルトシートとしてコンクリート下地面１１０に敷設されたものと同様に施工される。
【００４８】
下地面１１０上には、下地用シート層１２０と、硬質シート層１３０と、カバー用シート層１４０とによって、サンドイッチ状の３重防水構造が形成される。これは、屋上緑化システムの防水層に要求される耐食性、耐薬品性、耐根性の機能を確実に確保することができるので、従来の無機塗膜や有機塗膜による湿式材料の施工瑕疵の発生可能性自体を構造的に遮断することができる。
【００４９】
特に、一般の防水層とは異なり、屋上の下地層であるコンクリートスラブの挙動によりひび割れが発生したとき、下地用シート層１２０と硬質シート層１３０を用いることにより、防水層である防水構造物の破損防止と、植物の根による構造体の損傷を積極的に防ぐことができる。
【００５０】
（実施の形態２）
図３と図４は、本発明に係る実施の形態２による組立式防水構造及び防水工法を説明するための工程別部分断面図である。図３は、中間工程に対応する要部部分断面図であり、図４は、完成段階における全体部分断面図である。
【００５１】
図３と図４を参照して、実施の形態２による組立式防水構造２００は、下地面２１０上に積層構造を形成し、その積層構造は、下地用シート層２２０と、硬質シート層２３０と、水膨張ゴム止水材２４０と、結合用テープ２５０と、第１の防水テープ２６０とを有している。下地面２１０は、コンクリートスラブであって、例えば、屋上面、屋根面又は壁面等がこれに該当し、道路面及び橋梁上面もこれに該当するといえる。
【００５２】
下地用シート層２２０は、下地面２１０上に設けられ、ゴムアスファルトシートである下地用シートが、整えられた下地面２１０上に順次重ねられた状態で敷設されている。本実施の形態によると、下地用シートは、約１０００ｍｍの幅で下地面２１０上に敷設され、約３０〜５０ｍｍが重ねられるように順次敷設されている。下地用シートの結合部分は、熱融着により相互に密着されている。
【００５３】
硬質シート２３１、２３２が金属材質で構成されている場合、硬質シート２３１、２３２の背面には引っ掻きが発生し、硬質シート２３１、２３２の背面が腐食することがある。しかし、下地用シートが硬質シート２３１、２３２の背面に押し付けられることにより、硬質シート２３１、２３２の背面が腐食することを遮断することができる。また、ナイフブロックやディスク等を用いて下地面２１０に下地用シートを固定させることができるが、このとき、硬質シート２３１、２３２と下地用シートを完全に接着させることにより、風圧による破損に対しても対処することができる。
【００５４】
下地用シート層２２０上に金属板を有する硬質シート２３１、２３２を用いる場合、水分等が硬質シート２３１、２３２の下部に結露することにより、金属板を腐食させることもあるが、ゴムアスファルトシートである下地用シートに硬質シート２３１、２３２が密接して付着されることにより、金属板の腐食を防ぐことができる。また、主な防水層となる硬質シート２３１、２３２は、冬季の破損に対して保護することができる。勿論、軟質材料であるゴムアスファルトは、周囲環境の影響を多く受けるが、硬質シート２３１、２３２もこのような下地用シートの短所を補完することにより、より確実かつ安定的な防水効果が得られる。
【００５５】
下地用シート層２２０上には、硬質シート層２３０が設けられ、硬質シート層２３０は、複数の硬質シート２３１、２３２で構成されている。硬質シート２３１、２３２は基本ボード１３３と保護コーティング部で構成され、保護コーティング部は塗料層１３４と、Ｃｏ−ポリエステルフィルム１３５と、Ｒ−ポリエステルフィルム１３６との積層構造で形成されている（図２参照）。硬質シート層２３０は、硬質シート２３１、２３２を前後左右に配置するとともに、下地用シート層２２０上に積層され、硬質シート２３１、２３２の結合部分は所定の間隔だけ離隔されている。
【００５６】
図２に示すように、本実施の形態による硬質シート２３１、２３２は、金属板、ＰＶＣ、紙等で構成された基本ボード１３３を備え、基本ボード上には塗料層１３４、非結晶状態のＣｏ−ポリエステルフィルム１３５及び結晶状態のＲ−ポリエステルフィルム１３６が順次積層されている。基本ボード１３３は高強度材料であって、施工過程で防水層に外部からの衝撃があっても、容易に破損しない。
【００５７】
Ｃｏ−ポリエステルフィルム１３５及びＲ−ポリエステルフィルム１３６で構成されたポリエステルフィルムに熱を加えると、Ｃｏ−ポリエステルフィルム１３５の領域で強い接着力が示され、これを特殊に製造されたポリエステル系列の塗料層１３４にラミネートすると、高光沢、高加工性の優れた耐薬品性を有するラミネートフィルムとなる。本実施の形態では、ラミネートフィルムが直ちに外部にさらされるため、安定的な特性を有するポリエステル系列のラミネートフィルムが硬質シート２３１、２３２の保護コーティング部として好適である。
【００５８】
また、ラミネートフィルムに模様や図案を表現することにより、硬質シート２３１、２３２のデザインを多様に変更させることができるが、このとき、Ｃｏ−ポリエステルフィルム１３５と塗料層１３４との間に印刷層を形成することにより、多様なデザインの表現を可能とする。
【００５９】
硬質シート２３１、２３２は、多様なサイズと多様な形状で形成することができ、下地面２１０の形状や用途により多様に変更することができる。硬質シート２３１、２３２を配置した後、硬質シート２３１、２３２の間には、水膨張ゴム止水材２４０が挿入されている。
【００６０】
水膨張ゴム止水材２４０は、外部の衝撃に対し硬質シート２３１、２３２の結合部分を保護するためのものであって、硬質シート２３１、２３２の形態の安定性、衝撃保護、硬質シート２３１、２３２の膨張に対する衝撃緩和材等の役割をすることができる。しかも、外部衝撃により、結合用テープ２５０と第１の防水テープ２６０が破損しても、硬質シート２３１、２３２の間に水が浸透することを防ぐことができる。これは、水膨張ゴム止水材２４０が、ゴム弾性の特性を用いて一次的に水が流入することを防ぐことができ、特殊変性ゴムで形成され、水と接触させると、自ら体積が膨張して、硬質シート２３１、２３２間の空間を完全に密閉させ、水が流入されることを二次的に防止することができるからである。勿論、この外にもシリコンのようなシール材を用いて硬質シート２３１、２３２間の空間を埋めることができる。
【００６１】
硬質シート２３１、２３２において、互いに結合される結合部分に水膨張ゴム止水材２４０が挿入された後、結合部分と水膨張ゴム止水材２４０に沿って結合用テープ２５０が付着される。結合用テープ２５０は、弾性を有するアクリルフォーム素材で構成され、図４に示すように、隣接する硬質シート２３１、２３２を結合して収縮膨張を制御することにより、硬質シート２３１、２３２の挙動を吸収し、硬質シート２３１、２３２間の結合部分を保護するだけでなく、フォームテープの自己復元力で空隙を埋めて硬質シート２３１、２３２間の漏水を遮断することもできる。
【００６２】
結合用テープ２５０の上には第１の防水テープ２６０が付着される。第１の防水テープ２６０は、結合用テープ２５０上に付着されて結合用テープ２５０を保護し、水の浸入経路を長く延長することにより漏水遮断の効果を高めることができる。また、第１の防水テープ２６０も結合用テープ２５０のように外部変形を吸収することができ、繰返し荷重に対する耐久性を増加させることができる。
【００６３】
下地用シート層２２０と、硬質シート層２３０と、水膨張ゴム止水材２４０と、結合用テープ２５０と、第１の防水テープ２６０とによって一つの防水構造２００が形成される。
【００６４】
本実施の形態による防水構造２００は、実施の形態１による防水構造１００とは一部相違したものであって、硬質シート層２３０が外部にさらされ、過酷な外部環境に対する耐久性、耐薬品性等のために、硬質シート２３１、２３２の上面に保護コーティング部がコーティングされている。これは、従来の無機塗膜や有機塗膜による湿式材料の施工瑕疵の発生可能性自体を構造的に遮断することができる完全乾式過程によるものである。
【００６５】
以下、本実施の形態による組立式防水工法について説明する。
【００６６】
下地面２１０上に防水構造２００を形成する前に、下地面２１０上の突出部分を除去し、下地面２１０に異物がないようにきれいに掃除する。きれいに掃除された下地面２１０上に下地用シートを敷設して下地用シート層２２０を形成する。下地用シートは、約１０００ｍｍの幅で形成され、約３０ｍｍが重なるように平行に配置させ、順次積層して屋上面を覆っている。
【００６７】
そして、ゴムアスファルトシートである下地用シートに熱と圧力を加えるとともに、下地用シートを下地面２１０に密着させ、下地用シートの結合部分においてゴムアスファルトシートを相互に融着させる。
【００６８】
そして、下地用シートを下地面２１０上に敷設して下地用シート層２２０を形成した後、下地用シートの結合部分や不規則的に突出した面をナイフブロックとディスクを用いて下地面２１０に固定させる。
【００６９】
そして、下地用シート層２２０を形成した後、その上に硬質シート２３１、２３２を用いて硬質シート層２３０を形成する。硬質シート層２３０においてラミネートされたフィルムを上面に位置するように配置する。このとき、硬質シート２３１、２３２は所定の間隔だけ離隔して配置し、離隔された空間に水膨張ゴム止水材２４０を挿入する。水膨張ゴム止水材２４０は、硬質シート２３１、２３２を配置すると同時に、硬質シート２３１、２３２とともに下地用シート層２２０上に積層することができる。
【００７０】
そして、硬質シート層２３０を形成した後、硬質シート２３１、２３２の結合部分及び水膨張ゴム止水材２４０に沿って結合用テープ２５０を付着させ、結合用テープ２５０を付着した後、その上に第１の防水テープ２６０を付着する。
【００７１】
このように、本実施の形態による防水工法は、無機塗膜を高分子フィルムに代替してラミネートし、下地用シートと硬質シートを予め準備して現場で直ちに敷設し、結合部分だけを現場で施工する完全乾式方式を採用している。また、全体の工程を減らすことにより、多工程による瑕疵を源泉的に遮断し、工程の難易度を顕著に低くすることにより、高度の熟練がない施工者であっても容易に防水工事を行うことができるようにした。
【００７２】
図５は、本実施の形態の一変更例に係る組立式防水構造及び防水工法を説明するための部分断面図である。
【００７３】
図５を参照して、第１の防水テープ２６０の上には第２の防水テープ２６５が第１の防水テープ２６０に沿って付着されている。第１の防水テープ２６０が、硬質シートの結合部分を補強するためのものであれば、第２の防水テープ２６５は全体の防水層を一体化するためのものであって、防水構造の耐久性を増進させる仕上げテープとしての機能を有する。勿論、第２の防水テープ２６５は、水の移動経路をさらに長く延長することにより、水の出入りをさらに厳しく遮断する機能を有する。
【図面の簡単な説明】
【００７４】
【図１】本発明に係る実施の形態１に係る組立式防水構造及び組立式防水工法を説明するための部分断面図
【図２】図１のＸ部分を拡大して示した拡大断面図
【図３】本発明に係る実施の形態２に係る組立式防水構造及び組立式防水工法を説明するための要部部分断面図
【図４】本発明に係る実施の形態２に係る組立式防水構造及び組立式防水工法を説明するための全体部分断面図
【図５】本発明の実施の形態２の一変更例に係る組立式防水構造及び組立式防水工法を説明するための部分断面図
【符号の説明】
【００７５】
１１０、２１０  下地面
１２０、２２０  下地用シート層
１３０、２３０  硬質シート層
１４０  カバー用シート層
２４０  水膨張ゴム止水材
２５０  結合用テープ
２６０  第１の防水テープ
２６５  第２の防水テープ
【図１】
2005194871.tif 000003
【図２】
2005194871.tif 000004
【図３】
2005194871.tif 000005
【図４】
2005194871.tif 000006
【図５】
2005194871.tif 000007